(57)【要約】本発明は、触媒組成物の製造方法に関し、カーボン粒子の形態の基材材料に、水性媒体中で白金化合物を含浸させ、含浸させた基材材料を、３．５〜６．０の範囲のｐＨおよび少なくとも５０，０００の撹拌機のレイノルズ数で撹拌しながら、水性媒体中で還元剤と接触させる。【選択図】なし【特許請求の範囲】
【請求項１】
触媒組成物の製造方法であって、
（ｉ）カーボン粒子の形態の担体材料に、水性媒体中で白金化合物を含浸させ、
（ｉｉ）３．５〜６．０の範囲のｐＨおよび少なくとも５０，０００の撹拌機のレイノルズ数で撹拌しながら、含浸された担体材料を水性媒体中で還元剤と接触させる、
方法。
【請求項２】
前記担体材料が、カーボンブラック、活性炭、熱分解カーボン、グラファイト、カーバイド誘導カーボン、カーボンナノチューブ、グラフェン、メソ多孔性カーボン、窒素および／もしくはホウ素ドープカーボン、またはこれらのカーボン材料の少なくとも２つの混合物であり、かつ／あるいは前記白金化合物が白金（ＩＩ）または白金（ＩＶ）化合物である、請求項１に記載の方法。
【請求項３】
前記担体材料の前記含浸が、６以下の前記水性媒体のｐＨで行われる、請求項１または２に記載の方法。
【請求項４】
工程（ｉｉ）における前記還元剤は、ギ酸、金属ホウ素水素化物、アルカリ金属水素化物、水素、金属チオ硫酸、アルデヒド、ヒドラジン、ヒドラジン水和物、ヒドラジン塩酸塩もしくはアスコルビン酸、またはこれらの還元剤の少なくとも２つの混合物である、請求項１〜３のいずれか一項に記載の方法。
【請求項５】
工程（ｉｉ）における前記撹拌機の前記レイノルズ数が７５，０００〜１８０，０００、より好ましくは９０，０００〜１５０，０００の範囲にあり、および／または工程（ｉｉ）における水性媒体のｐＨが４．５〜５．６、より好ましくは４．９〜５．３の範囲にある、請求項１〜４のいずれか一項に記載の方法。
【請求項６】
工程（ｉｉ）における前記水性媒体が、２０℃〜９５℃の範囲の温度ＴＲを有する、請求項１〜５のいずれか一項に記載の方法。
【請求項７】
触媒組成物であって、
−  カーボン粒子の形態の担体材料、
−  担体材料上に存在する金属白金粒子と、２．０ｎｍ以上のｄ１０値および７．０ｎｍ以下のｄ９０値を有する、小角Ｘ線散乱によって決定される体積加重粒度分布
を含む、触媒組成物。
【請求項８】
前記白金粒子の前記体積加重粒度分布が、３．０〜５．０ｎｍ、より好ましくは３．５〜４．５ｎｍの範囲にある中央値ｄ５０を有する、請求項７に記載の触媒組成物。
【請求項９】
ｄ１０≧２．０ｎｍおよびｄ９０≦６．５ｎｍ、より好ましくはｄ１０≧２．３ｎｍおよびｄ９０≦６．０ｎｍである、請求項７または８に記載の触媒組成物。
【請求項１０】
前記白金粒子の前記粒度分布のｄ１０、ｄ９０およびｄ５０値が以下の条件を満たす、請求項７〜９のいずれか一項に記載の触媒組成物。
（ｄ９０−ｄ１０）／ｄ５０≦１．０
【請求項１１】
前記金属白金粒子が５〜６０重量％、より好ましくは１５〜５０重量％の量で前記触媒組成物中に存在する、請求項７〜１０のいずれか一項に記載の触媒組成物。
【請求項１２】
請求項７〜１１のいずれか一項に記載の触媒組成物を含有する、電気化学セル、特に燃料または電解セル。
【請求項１３】
電気化学反応のための触媒としての、請求項７〜１１のいずれか一項に記載の触媒組成物の使用。
【請求項１４】
前記電気化学反応が、酸素の電気化学的還元、水素の電気化学的酸化、水からの酸素の電気化学的形成、または水からの水素の電気化学的形成である、請求項１３に記載の使用。
【発明の詳細な説明】
【技術分野】
【０００１】
本発明は、担持された白金粒子の製造、および燃料または電気分解セルにおける触媒としてのその使用に関する。
【背景技術】
【０００２】
例えばカーボンのような担体材料に適用される白金粒子は、燃料セル（例えばプロトン交換膜（ＰＥＭ）燃料セル）または電解セル（例えば水電解）のための触媒として使用されることが知られている。成分として、これらの担持された触媒組成物は、触媒活性物質（白金粒子）および担体材料（例えば、カーボン粒子）を含み、これらはまた、通常、粒子の形態で存在する。この触媒系によって触媒される反応は、表面反応である。したがって、利用可能な白金表面は、極めて重要であり、可能な限り大きくなければならない（アクセス可能な白金表面の最大化）。これは、体積に対する表面の可能な最大比を達成するために、白金粒子を可能な限り小さくすることを意味する。しかしながら、これらの白金粒子の粒径が減少すると、使用される電気化学的環境における安定性が低下する。したがって、一方では、十分な安定性を達成するために必要なだけ大きい白金粒子を設計するが、十分に高い化合物活性（すなわち、所与の電圧で白金化合物に対して標準化された電流）を達成するために可能な限り小さい白金粒子を保持することが必要である。
【０００３】
電気化学的に活性な白金表面（電気化学的にアクセス可能な全ての白金粒子の表面の合計）を最大にするために、白金粒子をできるだけ均質に、かつ高い分散度で担体上に分布させることが必要である。合成条件は、さらに、白金粒子が主に担体上に形成され、一方、可能であれば、担持されていない白金粒子凝集体の形成が回避されるように選択されるべきである。
【０００４】
非特許文献１には、担体材料としての炭素および白金粒子を含む燃料セル用触媒組成物が記載されている。炭素担持白金粒子の特性を、表１にまとめる。白金粒子の粒径は、ＴＥＭ画像により決定された。この方法では、非常に限られた数の白金粒子しか考慮されていないという事実のために、また、例えば担体材料の細孔内に存在する白金粒子が確実に捕捉されないという事実のために、ＴＥＭは、白金粒子の粒度分布の信頼できる判定を可能にしない。この刊行物の表１によれば、ＴＥＭを介して測定して、ＨＣｌＯ４中の白金粒子の平均粒径が３〜４ｎｍの場合に、０．３２Ａ／ｍｇ  Ｐｔ〜０．３５Ａ／ｍｇ  Ｐｔの化合物活性が測定された。白金粒子の平均粒径の１〜２ｎｍへのさらなる減少に応答して、０．４０Ａ／ｍｇ  Ｐｔを超える化合物活性を達成することができた。しかしながら、粒子サイズが非常に小さいため、白金粒子の安定性は著しく低下する。
【０００５】
炭素担持白金粒子の製造のための多くの方法が、知られている。例えば、非特許文献２による概要記事を参照されたい。カーボン担体上での白金粒子の形成は、例えば、マイクロエマルジョン法、ポリオール法または方法によって行うことができ、その場合、担体は最初に白金化合物で含浸され、この白金化合物は続いて金属白金に還元される。
【０００６】
形成する白金粒子の表面に吸着され得、担持された白金粒子を触媒として使用する前に除去しなければならない界面活性剤は、典型的には、マイクロエマルジョン法の場合に使用される。
【０００７】
ポリオール法の場合、多価アルコール（例えば、エチレングリコール）は、溶媒および還元剤として作用する。形成する白金粒子の表面と相互作用し、したがって粒子を安定化する化合物は、ポリオールの酸化に応答して生成される。これらの吸着された化合物は、担持された白金粒子を触媒として使用する前に、適切な処理（例えば、熱処理または酸での洗浄）によって除去されなければならない。
【０００８】
既に上述したように、先ず、水性媒体中に分散されたカーボン系担体材料に、前駆体として作用する白金化合物を含浸させ（含浸工程）、続いて、担体材料上に存在する白金化合物を金属白金に還元する（還元工程）ことも知られている。
【０００９】
還元工程について、白金化合物を含浸させた担体材料を水性媒体から除去し、乾燥させて、その後、水素などの還元ガスで高温で処理することができる。しかしながら、これは、隣接する白金粒子の凝集をもたらし、したがって、粒径の望ましくない増加をもたらし、これはまた、制御が困難である。
【００１０】
代替において、担体材料上に存在する白金化合物の還元は、水性媒体中で既に行うことができる。例えば、ＮａＢＨ４、ギ酸、水素（Ｈ２）、チオ硫酸ナトリウム、ホルムアルデヒドまたはヒドラジンを、還元剤として使用することができる。
【００１１】
特許文献１には、触媒粒子を適用することができる担体材料の製造方法が記載されている。例えば、ＳｉＯ２等の無機酸化物をカーボン系材料（例えば、カーボンブラックまたは活性炭）と混合し、この方法において加熱処理に供する。金属粒子は、それによって得られる担体材料に、含浸プロセスを介して、その後の還元によって適用することができる。担体材料の無機酸化物は、酸または塩基での処理によって再び部分的に除去することができる。
【先行技術文献】
【特許文献】
【００１２】
【特許文献１】米国特許第ＵＳ  ２００６／００９９４８３  Ａ１号明細書
【非特許文献】
【００１３】
【非特許文献１】Ｊ．Ｃ．Ｍｅｉｅｒ  ｅｔ  ａｌ．，Ｂｅｉｌｓｔｅｉｎ  Ｊ．Ｎａｎｏｔｅｃｈｎｏｌ．，２０１４，５，Ｓ．４４−６７
【非特許文献２】Ｋ．Ｂ．Ｋｏｋｏｈ  ｅｔ  ａｌ．，Ｃａｔａｌｙｓｔｓ，２０１５，５、３１０〜３４８頁
【発明の概要】
【発明が解決しようとする課題】
【００１４】
本発明の１つの目的は、容易かつ効率的に実施することができ、粒子を可能な限り均質に、かつ担体上に高度の分散で分布させ、一方、可能であれば、支持されていない凝集した白金粒子の形成を回避する方法によって、担持された白金粒子（すなわち、担体材料上に存在する）を製造することである。本発明のさらなる目的は、良好な触媒特性、特に高い化合物活性を有する、担持された白金粒子に基づく触媒組成物を提供することである。
【課題を解決するための手段】
【００１５】
本発明は、触媒組成物の製造方法であって、
（ｉ）カーボン粒子の形態の担体材料に、水性媒体中で白金化合物を含浸させ、
（ｉｉ）３．５〜６．０の範囲のｐＨおよび少なくとも５０，０００の撹拌機のレイノルズ数で撹拌しながら、含浸された担体材料を水性媒体中で還元剤と接触させる、
方法によって解決される。
【００１６】
本発明の一部として、上記の条件の両方、従って３．５〜６．０の範囲のｐＨ、さらに少なくとも５０，０００の撹拌機の十分に高いレイノルズ数（すなわち、水性媒体の十分な乱流混合）が還元工程（ｉｉ）のために維持される場合、同時に非常に低いパーセンテージの担持されていない白金粒子を有する担体材料上の金属白金粒子の高度の分散が実現され得ることが認識されている。これらのプロセスパラメータのうちの１つが維持されない場合、これは、以下の実施例によって示されるように、担体材料上の金属白金粒子の不均一な分布および／または担持されていない白金粒子凝集体の形成をもたらし得る。
【００１７】
当業者に知られているように、レイノルズ数は、液体媒体がどの程度激しく撹拌されるかについて、撹拌技術の分野における尺度（この文脈では撹拌機のレイノルズ数としても知られている）を表す。撹拌機のレイノルズ数の値が１０，０００を超える場合、液体媒体は乱流で混合されていると考えられる。
【００１８】
しかしながら、本発明の一部として、乱流混合のこの下限を大幅に超えなければならない。本発明によるｐＨ範囲と組み合わせると、これは、担持された粒子の非常に高い分散度をもたらし、一方、担持されていない白金粒子の形成は、非常に効果的に抑制される。
【００１９】
白金粒子のための担体として作用することができるカーボン粒子の形態の適切な担体材料は、当業者に一般に知られている。
【００２０】
カーボンブラック、例えばアセチレンブラック、チャネルブラック、ファーネスブラック、ランプブラックまたはサーマルブラック、活性炭、熱分解カーボン、グラファイト、炭化物由来カーボン、カーボンナノチューブ、グラフェン、メソ多孔性カーボン、窒素またはホウ素ドープカーボン、またはこれらのカーボン材料の少なくとも２つの混合物を、例示的な方法で挙げることができる。
【００２１】
カーボン系担体材料は、このようにして微細に分散された白金粒子の形成を支持するために、高いＢＥＴ表面を有することが好ましい。担体物質は、例えば、少なくとも１０ｍ２／ｇ、より好ましくは少なくとも５０ｍ２／ｇまたは少なくとも１５０ｍ２／ｇ、例えば１０〜２０００ｍ２／ｇまたは５０〜１５００ｍ２／ｇまたは１５０〜１３００ｍ２／ｇのＢＥＴ面を有する。
【００２２】
カーボン系担体材料は、任意に多孔性であってもよい。担体材料は、例えば、少なくとも０．１ｍｌ／ｇ、より好ましくは少なくとも０．２ｍｌ／ｇまたは少なくとも０．３ｍｌ／ｇ、例えば０．１〜４．０ｍｌ／ｇまたは０．２〜３．５ｍｌ／ｇまたは０．３〜３．０ｍｌ／ｇの細孔容積を有する。
【００２３】
これらの担体材料は、市販されているか、または当業者に知られている方法によって製造することができる。
【００２４】
担体材料の含浸およびその後の金属白金への還元のために使用することができる白金化合物は、当業者に知られている。
【００２５】
白金化合物は、例えば、Ｐｔ（ＩＩ）または白金（ＩＶ）化合物、例えばＰｔ（ＩＩ）もしくはＰｔ（ＩＶ）塩またはＰｔ（ＩＩ）もしくはＰｔ（ＩＶ）錯体化合物またはＰｔ有機金属化合物である。ヘキサクロロ白金酸もしくはこの酸の塩、硝酸白金、ハロゲン化白金、アセチルアセトン酸白金もしくはシュウ酸白金、またはこれらの化合物の少なくとも２つの混合物は、例示的な白金化合物として挙げることができる。
【００２６】
本発明による方法によって生成される金属白金粒子が合金元素を尚含有することを条件として、１つまたは複数の金属化合物を、白金化合物に加えて水性媒体に添加することもできる。この場合、担体材料として作用するカーボン粒子は、白金化合物だけでなく、追加の金属化合物によっても含浸される。このさらなる金属化合物は、例えば、以下の金属：Ｒｕ、Ｐｄ、Ｉｒ、Ｃｒ、Ｃｏ、Ｎｉ、Ｃｕ、Ｆｅ、Ｍｎ、Ｗ、Ｖのうちの１つの化合物であり得る。このさらなる化合物は、例えば、塩、錯体または有機金属化合物であり得る。
【００２７】
水性媒体は、好ましくは、５０体積％を超える、より好ましくは７０体積％を超える水分量を有する。
【００２８】
含浸工程のために、カーボン系担体材料と、担体材料上に堆積される白金化合物とを、水性媒体中に同時に、ならびに順次導入することができる。まず、担体材料を、例えば水性媒体中に分散させ、続いて白金化合物を（例えば水溶液の形態で）計量供給する。
【００２９】
カーボン系担体材料を白金化合物で含浸するための適切な条件は、当業者に公知である。水性媒体を、含浸工程の間撹拌することが好ましい。これにより、撹拌力を広い範囲にわたって変化させることができる。例えば、含浸工程は、少なくとも５０，０００または少なくとも７５，０００またはさらに少なくとも９０，０００（例えば、５０，０００〜２００，０００または７５，０００〜１８０，０００、９０，０００〜１５０，０００）の撹拌機のレイノルズ数で行うこともできる。代替において、５０，０００未満の撹拌機のレイノルズ数で含浸工程を実施することも可能である。
【００３０】
含浸工程中の水性媒体のｐＨは、広い範囲にわたって変化させることができる。含浸工程の間、水性媒体は、例えば最大６．０のｐＨを有する。
【００３１】
含浸工程の間、水性媒体の温度は、例えば、２０℃〜９５℃、好ましくは４０℃〜９０℃または６０℃〜８０℃である。この温度Ｔでの水の密度および動粘性係数は、工程（ｉ）の間の撹拌機のレイノルズ数の決定のために使用される。
【００３２】
白金化合物中に存在する白金対担体材料の質量比は、例えば、１／１０〜８／１０、より好ましくは２／１０〜７／１０である。
【００３３】
水性媒体中には、担体材料は、例えば０．０５重量％〜２．５重量％、より好ましくは０．１〜２．０重量％の量で存在する。
【００３４】
含浸工程の持続時間は、担体材料として作用するカーボン粒子上に十分な量の白金化合物が堆積することができるように選択される。当業者は、日常的な試験に基づいて適切な期間を決定することができる。
【００３５】
含浸工程の間、白金化合物は、担体材料上、すなわちカーボン粒子の表面上に吸着される。多孔性カーボン粒子の場合、これは、内面、すなわち、細孔の内側に位置する表面であってもよい。含浸された担体材料が、ステップ（ｉ）の結果として得られる。
【００３６】
既に上述したように、含浸された担体材料は、還元工程（ｉｉ）において、３．５〜６．０の範囲のｐＨおよび少なくとも５０，０００の撹拌機のレイノルズ数で撹拌することによって、水性媒体中で還元剤と接触させられる。
【００３７】
還元剤と接触させることによって、金属白金粒子が、担体材料上（すなわちカーボン粒子の表面上）に形成される。本発明による方法によって製造される触媒組成物は、金属白金粒子を、例えば５〜６０重量％、より好ましくは１５〜５０重量％または２５〜５０重量％の量で含有する。
【００３８】
撹拌技術の分野では、撹拌機のレイノルズ数は、液体媒体がどの程度激しく撹拌されるかについての尺度を表す。撹拌機のレイノルズ数の値が１０，０００を超える場合、液体媒体は乱流混合されたと考えられる。温度ＴＲにおける撹拌機のレイノルズ数の判定は、以下の式に基づいて公知の方法で行われる：
Ｒ＝（ρ＊Ｎ＊Ｄ２）／η
式中、
Ｒは、撹拌機のレイノルズ数であり、
ρは、温度ＴＲでの水の密度（ｋｇ／ｍ３）であり、
Ｎは、撹拌機の速度（回転／秒）であり、
Ｄは、撹拌機の最大直径であり、
ηは、温度ＴＲでの水の動粘性係数（ｋｇ／（ｍ＊ｓ２））である。
【００３９】
温度の関数としての水の密度および動粘性係数は、一般に知られている。撹拌機の最大直径Ｄは、撹拌軸に対して垂直に決定される。
【００４０】
還元工程（ｉｉ）中の水性媒体の撹拌には、従来の撹拌機を使用することができる。十分に高い撹拌速度を調節することによって、少なくとも５０，０００の撹拌機のレイノルズ数で還元が起こることが保証される。例えば、アンカースターラー、スクリュースターラー、ディスクスターラー、インペラスターラー、プロペラスターラーまたは傾斜ブレードスターラーは、適切なスターラーと名付けることができる。
【００４１】
工程（ｉｉ）は、当業者に知られている一般的な反応器中で行うことができる。
【００４２】
工程（ｉｉ）では、工程（ｉｉ）で使用される反応器の最大内径ｒｅａｃｔｏｒに対する最大撹拌機直径Ｄの比率は、少なくとも０．４、より好ましくは少なくとも０．５または少なくとも０．６である。好ましい実施形態では、以下が適用される：
０．３≦Ｄ／ｒｅａｃｔｏｒ＜１．０；
より好ましくは：
０．４≦Ｄ／ｒｅａｃｔｏｒ≦０．９８
または
０．５≦Ｄ／ｒｅａｃｔｏｒ≦０．９０。
【００４３】
当業者は、当該当業者の専門家の知識に基づいて、ステップ（ｉｉ）において反応器が充填される水性媒体の適切な充填レベルを決定することができる。例えば、充填レベルＨと、反応器の最大内径ｒｅａｃｔｏｒは、次の条件を満たしている：
０．５≦Ｈ／ｒｅａｃｔｏｒ＜２．０。
【００４４】
工程（ｉ）および（ｉｉ）を実施するために、同じ反応器および同じ撹拌機を使用することが好ましい。
【００４５】
ギ酸、金属水素化ホウ素（例えば、ＮａＢＨ４およびＬｉＢＨ４などのアルカリ金属水素化ホウ素）、アルカリ金属水素化物（例えば、水素化ナトリウム）、水素（Ｈ２）、金属チオ硫酸塩（例えば、ＮａＳ２Ｏ３などのアルカリ金属チオ硫酸塩）、アルデヒド（例えば、ホルムアルデヒド）、アルコール（例えば、イソプロパノールなどのモノヒドロキシアルコール）、ヒドラジン、ヒドラジン水和物、ヒドラジン塩酸塩もしくはアスコルビン酸、またはこれらの還元剤の少なくとも２つの混合物を、例えば還元剤として使用することができる。
【００４６】
当業者は、当該当業者の専門家の知識に基づいて、還元工程のための適切な温度ＴＲ（すなわち、還元工程（ｉｉ）中の水性媒体の適切な温度）を、使用される還元剤の関数として決定することができる。工程（ｉｉ）における水性媒体の温度ＴＲは、例えば、２０℃〜９５℃、より好ましくは３０℃〜９０℃、または５０℃〜８０℃の範囲にある。この温度ＴＲにおける水の密度および動粘性係数を、撹拌機のレイノルズ数の判定に使用した。
【００４７】
工程（ｉｉ）における撹拌機のレイノルズ数は、好ましくは少なくとも７５，０００、より好ましくは少なくとも９０，０００である。好ましい実施形態では、撹拌機のレイノルズ数は、５０，０００〜２００，０００、より好ましくは７５，０００〜１８０，０００、さらにより好ましくは９０，０００〜１５０，０００である。
【００４８】
工程（ｉｉ）における水性媒体のｐＨは、好ましくは４．５〜５．６、より好ましくは４．９〜５．３の範囲にある。
【００４９】
還元により、担体材料として作用するカーボン粒子上に存在する白金化合物が金属白金に還元され、金属ナノ粒子が担体材料上（すなわちカーボン粒子上）に形成される。担体材料がさらなる金属化合物で含浸されているならば、還元によって白金合金、例えば、以下の金属：Ｒｕ、Ｐｄ、Ｉｒ、Ｃｒ、Ｃｏ、Ｎｉ、Ｃｕ、Ｆｅ、Ｍｎ、Ｗ、Ｖの１つまたは複数を含有する白金合金を得ることができる。
【００５０】
白金化合物の金属白金粒子への還元が行われた後（これは、白金元素または白金合金であり得る）、触媒組成物は、水性媒体から単離され得、一般的な方法を介して乾燥に供され得る。
【００５１】
非常に良好な触媒特性、特に非常に高い化合物活性を有する触媒組成物は、上記の方法によって得ることができる。
【００５２】
したがって、本発明はさらに、触媒組成物であって、
−  カーボン粒子の形態の担体材料、
−  担体材料上に存在する金属白金粒子と、２．０ｎｍ以上のｄ１０値および７．０ｎｍ以下のｄ９０値を有する、小角Ｘ線散乱によって決定される体積加重粒度分布
を含む、触媒組成物に関する。
【００５３】
好ましい実施形態では、白金粒子の体積加重粒度分布は、３．０〜５．０ｎｍ、より好ましくは３．５〜４．５ｎｍの範囲にある中央値ｄ５０を有する。
【００５４】
好ましくは、ｄ１０≧２．０ｎｍおよびｄ９０≦６．５ｎｍ、より好ましくはｄ１０≧２．３ｎｍおよびｄ９０≦６．０ｎｍである。
【００５５】
好ましくは、白金粒子の粒度分布のｄ１０、ｄ９０、ｄ５０値は、以下の条件を満たす：
（ｄ９０−ｄ１０）／ｄ５０≦１．０
【００５６】
さらにより好ましくは、以下の条件が適用される：
０．５≦（ｄ９０−ｄ１０）／ｄ５０≦１．２
または
０．６≦（ｄ９０−ｄ１０）／ｄ５０≦０．９
【００５７】
触媒組成物は、金属白金粒子を、例えば５〜６０重量％、より好ましくは１５〜５０重量％または２５〜５０重量％の量で含有する。
【００５８】
好ましくは、白金粒子は、不可避の不純物を除いて、さらなる金属元素を含まない（すなわち、白金は元素形態で存在する）。代替において、白金が白金合金の形態で存在することも可能である。白金合金は、例えば、以下の金属：Ｒｕ、Ｐｄ、Ｉｒ、Ｃｒ、Ｃｏ、Ｎｉ、Ｃｕ、Ｆｅ、Ｍｎ、Ｗ、Ｖのうちの１つまたは複数を含有することができる。
【００５９】
カーボン系担体材料の好ましい特性に関しては、上記の記載を参照することができる。
【００６０】
カーボンブラック、例えばアセチレンブラック、チャネルブラック、ファーネスブラック、ランプブラックもしくはサーマルブラック、活性炭、熱分解カーボン、グラファイト、炭化物由来カーボン、カーボンナノチューブ、グラフェン、メソ多孔性カーボン、窒素もしくはホウ素ドープカーボン、またはこれらのカーボン材料の少なくとも２つの混合物を、例示的な方法で挙げることができる。
【００６１】
担体物質は、好ましくは、少なくとも１０ｍ２／ｇ、より好ましくは少なくとも５０ｍ２／ｇまたは少なくとも１５０ｍ２／ｇ、例えば１０〜２０００ｍ２／ｇまたは５０〜１５００ｍ２／ｇまたは１５０〜１３００ｍ２／ｇのＢＥＴ面を有する。担体材料は、任意に多孔性であってもよい。担体材料は、例えば、少なくとも０．１ｍｌ／ｇ、より好ましくは少なくとも０．２ｍｌ／ｇまたは少なくとも０．３ｍｌ／ｇ、例えば０．１〜４．０ｍｌ／ｇまたは０．２〜３．５ｍｌ／ｇまたは０．３〜３．０ｍｌ／ｇの細孔容積を有する。
【００６２】
触媒組成物は、好ましくは、少なくとも９０重量％、より好ましくは少なくとも９５重量％、さらには少なくとも９８重量％の炭素系担体材料および白金粒子からなる。
【００６３】
白金粒子の表面は、界面活性物質を含まないことが好ましい。
【００６４】
好ましい実施形態では、触媒組成物は、本発明による上述の方法によって得ることができる。
【００６５】
本発明はさらに、上記の触媒組成物を含有する電気化学セル、特に燃料または電解セルに関する。
【００６６】
燃料コールは、例えば、プロトン交換膜（ＰＥＭ）燃料セル、例えば、水素またはメタノール−ＰＥＭ燃料セルであり得る。電解セルは、好ましくは、水電解のための電解セル、特にＰＥＭ水電解セルである。
【００６７】
本発明はさらに、電気化学反応のための触媒としての上記組成物の使用に関する。
【００６８】
この電気化学反応は、例えば、酸素の電気化学的還元（「酸素還元反応」、ＯＲＲ）、水素の電気化学的酸化（「水素酸化反応」、ＨＯＲ）、水からの酸素の電気化学的形成（「酸素発生反応」、ＯＥＲ）、または水からの水素の電気化学的形成（「水素発生反応」、ＨＥＲ）である。
【００６９】
本発明で使用される測定方法は、以下に特定される。
【００７０】
レイノルズ数：
温度ＴＲにおける撹拌機のレイノルズ数の判定は、以下の式に基づいて行われる：
Ｒ＝（ρ＊Ｎ＊Ｄ２）／η
式中、
Ｒは、撹拌機のレイノルズ数であり、
ρは、温度ＴＲでの水の密度（ｋｇ／ｍ３）であり、
Ｎは、撹拌機の速度（回転／秒）であり、
Ｄは、撹拌機の最大直径であり、
ηは、温度ＴＲでの水の動粘性係数（ｋｇ／（ｍ＊ｓ２））である。
【００７１】
温度の関数としての水の密度および動粘性係数は、一般に知られている。撹拌機の最大直径Ｄは、撹拌軸に対して垂直に決定される。
【００７２】
ｐＨの判定：
ｐＨの判定は、ＩｎＬａｂ  Ｒｅａｃｈ  Ｐｒｏ−４２５電極を備えたＭｅｔｔｌｅｒ  Ｔｏｌｅｄｏ  ＳｅｖｅｎＣｏｍｐａｃｔを用いて行った。電極タイプ：ｐＨ組み合わせ電極；ダイヤフラムタイプ：セラミック；参照電解質：３ｍｏｌ／ｌ  ＫＣｌ；シャフト材料：ガラス；参照電極：Ａｇ／ＡｇＣｌ。
【００７３】
電極層は測定前に校正されている。
【００７４】
粒子サイズ分布、ｄ１０、ｄ５０、およびｄ９０値：
小角Ｘ線散乱により粒度分布を決定した。
【００７５】
「Ｂｒａｇｇ−Ｂｒｅｎｔａｎｏ」装置Ｘ’Ｐｅｒｔ  Ｐｒｏは、透過ジオメトリで操作され、一次ビームには、平行ビームを作るためにミラーが設けられている。触媒材料（１０〜２０ｍｇ）を、透過試料ホルダー中の２つのマイラー箔間に適用する。基板の測定には、対応する担体材料を有するサンプルホルダーが必要である。放射線源は、４０ｋＶおよび４０ｍＡの標準励起と０．１５４２ｎｍの波長を持つＣｕ  Ｘ線管とした。
【００７６】
基板除去後の得られた散乱曲線を、ＰＡＮａｌｙｔｉｃａｌ  ＥａｓｙＳＡＸＳＳｏｆｔｗａｒｅ（Ｖｅｒ．２．０）を用いて評価した。粒度分布曲線は、このソフトウェアで実行されるアルゴリズムによって計算された。原理は、測定から得られる散乱曲線Ｉ（ｑ）が、以下の積分：
【数１】
2021500223.tif 000002
を介して粒度分布ＤＶ（Ｒ）に関連付けられることである。
【００７７】
使用した記号は、次のように定義される：
ｑ：散乱ベクトル
ＤＶ（Ｒ）：体積加重粒度分布
Ｒ：粒子半径
【００７８】
上記式の間接フーリエ変換は、計測データ中のノイズに非常に感受性であるという事実のために、決定されたＤＶ（Ｒ）は、反復プロセスに基づいて実行される。この判定から得られる分布曲線ＤＶ（Ｒ）は、体積加重粒度分布（粒子体積による分布）を表し、これは、数加重粒度分布ＤＮ（Ｒ）に次のように関連付けられる：
【数２】
2021500223.tif 000003
【００７９】
ＤＶ（Ｒ）関数を有する粒度分布の決定のために、均質で相互作用しない球形粒子の集合体が存在することが仮定される。このアルゴリズムは、以下の参考文献：Ｄ．Ｉ．Ｓｖｅｒｇｕｎ  ｅｔ  ａｌ．，Ａｃｔａ  Ｃｒｙｓｔ．，Ａ４４，１９８８、２４４〜２５０頁に記載されている間接フーリエ変換を使用する。分布曲線の形状についての仮定は、それによってなされない。粒子体積加重サイズ分布が得られる。
【００８０】
ｄ１０、ｄ５０およびｄ９０値は、白金粒子の粒度分布に基づいて決定することができる。ｄｘ値は、粒子の体積加重部分ｘ（％）がこの粒子サイズ未満であることを特定する。
【００８１】
電気化学的測定のための測定セットアップ：
化合物活性および電気化学的に活性な表面のような電気化学的パラメーターの測定は、回転ディスク電極（ＲＤＥ）を用いて行った。
【００８２】
全ての測定は、Ｈｇ／Ｈｇ２ＳＯ４参照電極（Ｓｃｈｏｔｔ  Ｉｎｓｔｒｕｍｅｎｔｓ  ＧｍｂＨ）、対電極としての白金ガーゼおよびポテンシオスタットを使用して、室温で０．１Ｍ  ＨＣｌＯ４電解液中に３つのＴｅｆｌｏｎ容器を含む測定セル中で行った。
【００８３】
ガラス状カーボン基材（直径：５ｍｍ；０．１９６ｃｍ２  Ｐｉｎｅ  Ｒｅｓｅａｒｃｈ  Ｉｎｓｔｒｕｍｅｎｔａｔｉｏｎ  ＡＦＥ５Ｔ０５０ＧＣ）を用いて、あらかじめ鏡面仕上げに研磨した試料体上に、２０μｌの水性触媒分散液を塗布し、大気中で密閉乾燥した。このようにして製造されたサンプルは、１４μｇＰｔｃｍ−２の貴金属装入物を有し、回転電極（Ｐｉｎｅ  Ｒｅｓｅａｒｃｈ  Ｉｎｓｔｒｕｍｅｎｔａｔｉｏｎ  ＡＦＭＳＲＣＥ）に固定された。すべての計測、電気化学的に活性な表面の計測、ならびに化合物活性の計測は、補償された電解質抵抗を用いて行った。この目的のために、電解質抵抗のオーミック率の平均値は、４ｋＨｚ、５ｋＨｚ、６ｋＨｚでの測定の前に決定され、ポテンシオスタットの「ｉＲ補正」機能によって２オームの残留抵抗に補正された。
【００８４】
電気化学的表面（ＥＡＳＡ）の判定：
電気化学的に活性な表面は、水素不足電位堆積法の測定された電荷から決定された。５０ｍＶｓ−１の電位供給速度を有するアルゴン飽和電解液中の分極曲線が、この目的に役立った。電荷は、経時的な電流の積分から電気化学的二重層容量を差し引いた後に続く。２００μＣｃｍ−２を、白金表面を判定するための換算係数として推測する。
【００８５】
化合物活性の測定：
アルゴン中の分極曲線を差し引いた後、５０ｍＶｓ−１の電位供給速度およびディスク電極の１６００ｍｉｎ−１の回転速度で、酸素飽和電解液中のアニオン分極曲線から化合物活性を決定した。
【００８６】
ＢＥＴ表面積：
ＢＥＴ表面積は、ＢＥＴ法を用いて７７Ｋでの窒素吸着によって測定される。
【００８７】
細孔容積：
細孔容積は、７７Ｋでの窒素吸着およびＰ／Ｐ０＝０．９９の比圧によって決定される。
【００８８】
以下の実施例に基づいて、本発明をより詳細に説明する。
【実施例】
【００８９】
実施例１
含浸工程（ｉ）：
約２５０ｍ２／ｇのＢＥＴ表面を有するＶｕｌｃａｎ（登録商標）ＸＣ７２−Ｒとして市販されている６ｇのカーボンブラックを、１００ｍＬの水でスラリー化し、二重シェル反応器に入れ、２Ｌまで水で満たした。撹拌機のレイノルズ数を１００，８５４に設定し、懸濁液を７０℃に加熱した。１時間の保持時間の後、４０ｇの硝酸性Ｈ２ＰｔＣｌ６溶液（Ｐｔ１０重量％）を計量供給し、続いて一定の混合および温度で１時間保持した。
【００９０】
還元工程（ｉｉ）：
Ｎａ２ＣＯ３を加えることにより、水性媒体のｐＨを５．１の値に設定した。次に、還元剤として作用するギ酸を添加した。撹拌機のレイノルズ数は１００，８５４であり、水性媒体の温度は７０℃であった。反応器の最大内径ｒｅａｃｔｏｒに対する最大撹拌機直径Ｄの比率は、０．６９であった。還元中、カーボン粒子上に存在する白金化合物は、金属白金に還元された。金属白金粒子が担持されたカーボン粒子が得られた。０．５時間後、触媒組成物を水性媒体から濾過し、窒素雰囲気中１１０℃で乾燥させた。触媒組成物の白金含有量は、４０重量％であった。
【００９１】
触媒組成物のＴＥＭ画像を、種々の拡大率で撮影した。これらのＴＥＭ画像を、図１および図２に示す。
【００９２】
高い拡大率で数個のカーボン粒子を示すに過ぎない図１から、金属白金粒子は、担体材料として作用するカーボン粒子上に高い分散度で高度に均質に分散されていることが分かる。
【００９３】
図１と比較して、カーボン粒子の数が著しく多いことを示す図２から、白金粒子がカーボン粒子上に実質的に排他的に担持されていることが分かる。このようにして、担持されておらず、凝集した白金粒子の形成は、実質的に完全に抑制された。
【００９４】
還元工程のプロセス条件および担持された触媒組成物の特性（ＴＥＭから見ることができる）を、以下の表１にまとめる。
【００９５】
白金粒子の粒度分布は、小角Ｘ線散乱によって決定される。ｄ１０、ｄ５０、ｄ９０値は、粒度分布に基づいて決定した。電気化学的に活性な表面（ＥＡＳＡ）および化合物活性を、実施例１の触媒組成物についてさらに測定した。
【００９６】
結果を、以下の表２に要約する。
【００９７】
比較例１
比較例１において、触媒組成物は、実施例１と同じプロセス条件下で製造されたが、以下の逸脱を有した：水性媒体のｐＨは、還元工程（ｉｉ）の間に８．０であった。比較例１の撹拌機および反応器は、実施例１の撹拌機および反応器に相当した。
【００９８】
触媒組成物のＴＥＭ画像を、種々の拡大率で撮影した。これらのＴＥＭ画像を、図３および４に示す。
【００９９】
数個のカーボン粒子のみを高い拡大率で示す図３から、カーボン粒子上に存在する金属白金粒子は、実施例１からの試料と比較して著しく劣った分散度を有することが分かる。図３と比較して著しく多数のカーボン粒子を示す図４から、白金粒子の大部分がカーボン粒子上に担持されていることが分かる。
【０１００】
還元工程のプロセス条件および担持された触媒組成物の特性は、ＴＥＭ画像から見ることができ、以下の表１に要約されている。
【０１０１】
白金粒子の粒度分布を、小角Ｘ線散乱を介して決定した。ｄ１０、ｄ５０、ｄ９０値は、粒度分布に基づいて決定した。電気化学的に活性な表面（ＥＡＳＡ）および化合物活性を、実施例１の触媒組成物についてさらに測定した。
【０１０２】
結果を、以下の表２に要約する。
【０１０３】
比較例２
比較例２では、実施例１と同じプロセス条件下で触媒組成物を製造したが、以下の逸脱があった：還元工程（ｉｉ）の間、撹拌機のレイノルズ数は４０，４１９であった。比較例２の撹拌機は、実施例１の撹拌機に対応したが、異なるレイノルズ数の撹拌機で運転した。比較例２の反応器も、実施例１で使用した反応器に相当した。
【０１０４】
種々の拡大率でのＴＥＭ画像を、触媒組成物について撮影した。これらのＴＥＭ画像を、図５および図６に示す。
【０１０５】
数個のカーボン粒子のみを高い拡大率で示す図５から、カーボン粒子上に存在する金属白金粒子は、高度の分散を有することが分かる。しかしながら、図６から、かなりの量の担持されていない凝集した白金粒子が形成されていることが分かる。
【０１０６】
還元工程のプロセス条件および担持された触媒組成物の特性（ＴＥＭ画像から見ることができる）を、以下の表１に要約する。
【０１０７】
【表１】
2021500223.tif 000004
【０１０８】
表１に示されるように、還元工程のための撹拌機のｐＨならびにレイノルズ数が本発明による範囲内にある場合にのみ、担持された白金粒子の高度の分散が得られ、一方、事実上完全に回避される担持されていない白金粒子が得られる。
【０１０９】
低すぎる撹拌機のレイノルズ数で還元を行う場合、カーボン粒子上に存在する白金粒子は高度の分散を示すが、有意な割合の担持されていない白金粒子（すなわち、カーボン粒子上に存在しない）が存在する。比較例２参照。
【０１１０】
還元が非常に高いレイノルズ数で起こった（すなわち、本発明による）が、ｐＨが本発明によるものではなかった場合、担持されていないＰｔ凝集体のパーセンテージは比較的低く保つことができるが、カーボン粒子上に担持された白金粒子は高度の分散を有さない。
【０１１１】
白金粒子の粒子サイズ、電気化学的に活性な表面、および化合物活性を、実施例１および比較例１の試料（すなわち、白金粒子が主に担持された様式で存在する試料）について決定した。表２に結果が示される。
【０１１２】
【表２】
2021500223.tif 000005
【０１１３】
本発明による触媒組成物によって、４００Ａ／ｇ  Ｐｔを有意に超える化合物活性が得られた。この非常に高い化合物活性にもかかわらず、組成物は、２ｎｍ未満の直径を有する非常に小さいＰｔ粒子を極度に低い割合でしか有しておらず（実施例１のｄ１０値を参照されたい）、これは、燃料セルまたは電解セルの非常に腐食性の条件下でＰｔ粒子の安定性に対して正の効果を有する。
【図面の簡単な説明】
【０１１４】
【図１】実施例１における種々の拡大率で撮影した触媒組成物のＴＥＭ画像を示す。
【図２】実施例１における種々の拡大率で撮影した触媒組成物のＴＥＭ画像を示す。
【図３】比較例１における種々の拡大率で撮影した触媒組成物のＴＥＭ画像を示す。
【図４】比較例１における種々の拡大率で撮影した触媒組成物のＴＥＭ画像を示す。
【図５】比較例２における種々の拡大率で撮影した触媒組成物のＴＥＭ画像を示す。
【図６】比較例２における種々の拡大率で撮影した触媒組成物のＴＥＭ画像を示す。
【図１】
2021500223.tif 000006
【図２】
2021500223.tif 000007
【図３】
2021500223.tif 000008
【図４】
2021500223.tif 000009
【図５】
2021500223.tif 000010
【図６】
2021500223.tif 000011
【国際調査報告】
2021500223.tif 000012
2021500223.tif 000013
2021500223.tif 000014
2021500223.tif 000015